(57)【要約】      （修正有）【課題】良好な光学耐久性を実現することができる粘着剤層付き光学フィルム及びそれを用いた表示装置を提供する。【解決手段】光学フィルムと、光学フィルムの少なくとも一方の面に積層された粘着剤層とを含み、粘着剤層は、（メタ）アクリル系樹脂（Ａ）、架橋剤（Ｂ）、シラン化合物（Ｃ）、及び、式（ｄ）で表される構造のアザポルフィリン系化合物（Ｄ）を１種以上含む粘着剤組成物から形成される粘着剤層付き光学フィルム。2019120940.tif 000013【選択図】なし【特許請求の範囲】
【請求項１】
光学フィルムと、前記光学フィルムの少なくとも一方の面に積層された粘着剤層とを含む粘着剤層付き光学フィルムであって、
前記粘着剤層は、（メタ）アクリル系樹脂（Ａ）、架橋剤（Ｂ）、シラン化合物（Ｃ）、及び、下記式（ｄ）で表される構造のアザポルフィリン系化合物（Ｄ）を１種以上含む粘着剤組成物から形成され、
（メタ）アクリル系樹脂（Ａ）は、下記式（ａ１）で表される構造のヒドロキシ基含有（メタ）アクリレート由来の構成単位（Ａ１）と、カルボキシル基含有（メタ）アクリレート由来の構成単位（Ａ２）とを含み、
構成単位（Ａ１）と構成単位（Ａ２）との合計含有量は、（メタ）アクリル系樹脂（Ａ）を構成する全構成単位１００質量部に対して０．１質量部以上５０質量部以下である、粘着剤層付き光学フィルム。
【化１】
2019120940.tif 000010
［式（ａ１）中、ｎは１〜４の整数を表し、Ｘ１は置換基を有していてもよいメチレン基を表し、Ａ１は水素原子又はアルキル基を表し、ｎが２以上のとき、前記置換基は同一であってもよく異なっていてもよい。］
【化２】
2019120940.tif 000011
［式（ｄ）中、Ｒ２、Ｒ４、Ｒ６及びＲ８は、それぞれ独立して、ハロゲン原子を有する炭素数６〜１８の芳香族炭化水素基を表す。
Ｒ１、Ｒ３、Ｒ５及びＲ７は、それぞれ独立して、水素原子、ハロゲン原子を有していてもよい炭素数６〜１８の芳香族炭化水素基又は炭素数１〜１２の脂肪族炭化水素基を表す。］
【請求項２】
（メタ）アクリル系樹脂（Ａ）は、下記式（ａ２）で表される構造の（メタ）アクリレート由来の構成単位（Ａ３）を含む、請求項１に記載の粘着剤層付き光学フィルム。
【化３】
2019120940.tif 000012
［式（ａ２）中、ｍは２〜４の整数を表し、Ａ２は水素原子又はアルキル基を表し、Ａ３は、置換基を有していてもよい芳香族炭化水素基、又は、ハロゲン原子を有していてもよいアルキル基を表す。］
【請求項３】
構成単位（Ａ３）の含有量は、（メタ）アクリル系樹脂（Ａ）を構成する全構成単位１００質量部に対して１質量部以上１５質量部以下である、請求項２に記載の粘着剤層付き光学フィルム。
【請求項４】
前記粘着剤組成物は、さらにイオン性化合物（Ｅ）を含む、請求項１〜３のいずれか１項に記載の粘着剤層付き光学フィルム。
【請求項５】
前記光学フィルムは、偏光フィルム、又は、偏光フィルムの少なくとも一方の面に保護フィルムが積層された偏光板を含む、請求項１〜４のいずれか１項に記載の粘着剤層付き光学フィルム。
【請求項６】
請求項１〜５のいずれか１項に記載の粘着剤層付き光学フィルムと、画像表示素子と、を有する表示装置であって、
前記粘着剤層付き光学フィルムは、前記画像表示素子より視認側に配置される、表示装置。
【請求項７】
液晶表示装置又は有機エレクトロルミネッセンス表示装置である、請求項６に記載の表示装置。
【発明の詳細な説明】
【技術分野】
【０００１】
本発明は、粘着剤層付き光学フィルム及びそれを用いた表示装置に関する。
【背景技術】
【０００２】
液晶表示装置や有機エレクトロルミネッセンス（有機ＥＬ）表示装置等の表示装置では、多くの色を表現できるように色域を拡大することが行われている。表示装置における色域を拡大するために、特定の染料を含むフィルム等を用いて色純度を向上することが知られている（特許文献１、２等）。
【先行技術文献】
【特許文献】
【０００３】
【特許文献１】特許第４４９９９６０号公報
【特許文献２】特開２０１６−７５８９２号公報
【発明の概要】
【発明が解決しようとする課題】
【０００４】
本発明は、有機ＥＬ表示装置や液晶表示装置等の表示装置に用いた場合にも、光学フィルムに入射する光から、特定の波長域に吸収波長を有する光を吸収しつつ、良好な光学耐久性を実現することができる粘着剤層付き光学フィルム及びそれを用いた表示装置を提供することを目的とする。
【課題を解決するための手段】
【０００５】
本発明は、以下に示す光学フィルム及び表示装置を提供する。
〔１〕  光学フィルムと、前記光学フィルムの少なくとも一方の面に積層された粘着剤層とを含む粘着剤層付き光学フィルムであって、
前記粘着剤層は、（メタ）アクリル系樹脂（Ａ）、架橋剤（Ｂ）、シラン化合物（Ｃ）、及び、下記式（ｄ）で表される構造のアザポルフィリン系化合物（Ｄ）を１種以上含む粘着剤組成物から形成され、
（メタ）アクリル系樹脂（Ａ）は、下記式（ａ１）で表される構造のヒドロキシ基含有（メタ）アクリレート由来の構成単位（Ａ１）と、カルボキシル基含有（メタ）アクリレート由来の構成単位（Ａ２）とを含み、
構成単位（Ａ１）と構成単位（Ａ２）との合計含有量は、（メタ）アクリル系樹脂（Ａ）を構成する全構成単位１００質量部に対して０．１質量部以上５０質量部以下である、粘着剤層付き光学フィルム。
【化１】
2019120940.tif 000002
［式（ａ１）中、ｎは１〜４の整数を表し、Ｘ１は置換基を有していてもよいメチレン基を表し、Ａ１は水素原子又はアルキル基を表し、ｎが２以上のとき、前記置換基は同一であってもよく異なっていてもよい。］
【化２】
2019120940.tif 000003
［式（ｄ）中、Ｒ２、Ｒ４、Ｒ６及びＲ８は、それぞれ独立して、ハロゲン原子を有する炭素数６〜１８の芳香族炭化水素基を表す。
Ｒ１、Ｒ３、Ｒ５及びＲ７は、それぞれ独立して、水素原子、ハロゲン原子を有していてもよい炭素数６〜１８の芳香族炭化水素基又は炭素数１〜１２の脂肪族炭化水素基を表す。］
〔２〕  （メタ）アクリル系樹脂（Ａ）は、下記式（ａ２）で表される構造の（メタ）アクリレート由来の構成単位（Ａ３）を含む、〔１〕に記載の粘着剤層付き光学フィルム。
【化３】
2019120940.tif 000004
［式（ａ２）中、ｍは２〜４の整数を表し、Ａ２は水素原子又はアルキル基を表し、Ａ３は、置換基を有していてもよい芳香族炭化水素基、又は、ハロゲン原子を有していてもよいアルキル基を表す。］
〔３〕  構成単位（Ａ３）の含有量は、（メタ）アクリル系樹脂（Ａ）を構成する全構成単位１００質量部に対して１質量部以上１５質量部以下である、〔２〕に記載の粘着剤層付き光学フィルム。
〔４〕  前記粘着剤組成物は、さらにイオン性化合物（Ｅ）を含む、〔１〕〜〔３〕のいずれかに記載の粘着剤層付き光学フィルム。
〔５〕  前記光学フィルムは、偏光フィルム、又は、偏光フィルムの少なくとも一方の面に保護フィルムが積層された偏光板を含む、〔１〕〜〔４〕のいずれかに記載の粘着剤層付き光学フィルム。
〔６〕  〔１〕〜〔５〕のいずれかに記載の粘着剤層付き光学フィルムと、画像表示素子と、を有する表示装置であって、
前記粘着剤層付き光学フィルムは、前記画像表示素子より視認側に配置される、表示装置。
〔７〕  液晶表示装置又は有機エレクトロルミネッセンス表示装置である、〔６〕に記載の表示装置。
【発明の効果】
【０００６】
本発明の粘着剤層付き光学フィルムは、有機ＥＬ表示装置や液晶表示装置等の表示装置に用いた場合に、光学フィルムに入射する光から、特定の波長域に吸収波長を有する光を吸収しつつ、良好な光学耐久性を実現することができる。
【図面の簡単な説明】
【０００７】
【図１】（ａ）及び（ｂ）は、粘着剤層付き光学フィルムの一例を示す概略断面図である。
【図２】（ａ）は、有機ＥＬ表示装置の一例を示す概略断面図であり、（ｂ）は、液晶表示装置の一例を示す概略断面図である。
【発明を実施するための形態】
【０００８】
（粘着剤層付き光学フィルム）
粘着剤層付き光学フィルムは、光学フィルムと、光学フィルムの少なくとも一方の面に積層された粘着剤層とを含む粘着剤層付き光学フィルムであって、粘着剤層は、（メタ）アクリル系樹脂（Ａ）、架橋剤（Ｂ）、シラン化合物（Ｃ）、及び、下記式（ｄ）で表される構造のアザポルフィリン系化合物（Ｄ）を１種以上含む粘着剤組成物から形成される。
【０００９】
粘着剤層付き光学フィルムは、有機エレクトロルミネッセンス（有機ＥＬ）表示装置や液晶表示装置等の表示装置に用いることができ、この表示装置の画像表示素子の視認側に貼合して用いることができる。粘着剤層付き光学フィルムは、光学フィルムと粘着剤層とを含むものであれば、その積層構造は特に限定されないが、例えば、図１（ａ）及び（ｂ）に示す積層構造を有することができる。
【００１０】
図１（ａ）及び（ｂ）は、粘着剤層付き光学フィルムの一例を示す概略断面図である。図１（ａ）に示す粘着剤層付き光学フィルム１０は、有機ＥＬ表示装置に用いることができる。粘着剤層付き光学フィルム１０は、例えば、第１粘着剤層１１、位相差フィルム５２、第２粘着剤層５３、第１保護フィルム５４、偏光フィルム５５、第２保護フィルム５６をこの順に含むことができる。粘着剤層付き光学フィルム１０では、第１粘着剤層１１が粘着剤層に相当し、位相差フィルム５２、第２粘着剤層５３、第１保護フィルム５４、偏光フィルム５５、及び第２保護フィルム５６を含む積層体が光学フィルム５０に相当する。
【００１１】
粘着剤層付き光学フィルム１０中の第１保護フィルム５４、偏光フィルム５５、及び第２保護フィルム５６は、偏光板をなし、第１保護フィルム５４及び第２保護フィルム５６は、偏光フィルム５５との貼合面側に接着剤層を有していてもよい。第１粘着剤層１１は、有機ＥＬ表示装置の画像表示素子である有機ＥＬ素子を含む発光層に貼合するために用いられる。第１粘着剤層１１の位相差フィルム５２とは反対側の面には、図示しないセパレータ（剥離フィルム）が設けられていてもよい。
【００１２】
また、粘着剤層付き光学フィルム１０中に含まれる層が、他の粘着剤層付き光学フィルムをなしていてもよい。例えば、位相差フィルム５２と第２粘着剤層５３とは、他の粘着剤層付き光学フィルムとなり得、この場合、位相差フィルム５２が光学フィルムに相当し、第２粘着剤層５３が粘着剤層に相当する。また、例えば、第１保護フィルム５４、偏光フィルム５５、及び第２保護フィルム５６を含む偏光板と第２粘着剤層５３とが、他の粘着剤層付き光学フィルムとなり得、この場合、偏光板が光学フィルムに相当し、第２粘着剤層５３が粘着剤層に相当する。
【００１３】
図１（ｂ）に示す粘着剤層付き光学フィルム２０は、液晶表示装置に用いることができる。粘着剤層付き光学フィルム２０は、例えば、第１粘着剤層２１、第１保護フィルム６４、偏光フィルム６５、第２保護フィルム６６をこの順に含むことができる。第１粘着剤層２１が粘着剤層に相当し、第１保護フィルム６４、偏光フィルム６５、及び第２保護フィルム６６を含む積層体が光学フィルム６０に相当する。
【００１４】
粘着剤層付き光学フィルム２０中の第１保護フィルム６４、偏光フィルム６５、及び第２保護フィルム６６は、偏光板をなし、第１保護フィルム６４及び第２保護フィルム６６は、偏光フィルム６５との貼合面側に接着剤層を有していてもよい。第１粘着剤層２１は、液晶表示装置の画像表示素子である液晶セルに貼合するために用いられる。第１粘着剤層２１の第１保護フィルム６４とは反対側の面には、図示しないセパレータ（剥離フィルム）が設けられていてもよい。
【００１５】
図１（ａ）及び（ｂ）に示す粘着剤層付き光学フィルム１０及び２０をなす第１粘着剤層１１及び第１粘着剤層２１に、アザポルフィリン系化合物（Ｄ）を含むことができる。また、位相差フィルム５２と第２粘着剤層５３とが粘着剤層付き光学フィルムをなす場合や、第１保護フィルム５４、偏光フィルム５５、及び第２保護フィルム５６を含む偏光板と第２粘着剤層５３とが粘着剤層付き光学フィルムをなす場合には、第２粘着剤層５３にアザポルフィリン系化合物（Ｄ）を含むことができる。
【００１６】
図１（ａ）及び（ｂ）に示す粘着剤層付き光学フィルム１０及び２０は一例にすぎず、上記以外の積層構造を有するものであってもよい。例えば、第２保護フィルム５６，６６の偏光フィルム５５，６５とは反対側の面に、防眩機能付きフィルムや表面反射防止機能付きフィルム等のさらなる層を有していてもよい。また、第１保護フィルム５５，６５が、位相差フィルムとしての機能を有していてもよく、第２保護フィルム５６，６６が、防眩機能や表面反射防止機能、位相差フィルムとしての機能等を有していてもよい。
【００１７】
粘着剤層付き光学フィルムは、粘着剤層に、アザポルフィリン系化合物（Ｄ）を含むため、５７０〜６２０ｎｍの波長域に吸収極大波長を有するオレンジ色を示す光を吸収することができる。これにより、粘着剤層付き光学フィルムを、表示装置の画像表示素子の視認側に積層することにより、光学フィルムに入射する光から、５７０〜６２０ｎｍの波長域に吸収波長を有する光を吸収することができ、粘着剤層付き光学フィルムを透過した光は、粘着剤層付き光学フィルムに入射する光に比較して、緑色の光及び赤色の光の色純度を向上することができる。上記の粘着剤層付き光学フィルムを用いていない従来の表示装置では、緑色の光と赤色の光との分離性が十分ではなかったが、上記の粘着剤層付き光学フィルムを用いた表示装置では、緑色の光と赤色の光との分離性の向上が期待できる。また、上記した粘着剤層付き光学フィルムを表示装置に用いることにより、５７０〜６２０ｎｍの波長域に吸収波長を有する光を吸収して色純度を向上しながら、湿熱試験の前後における透過率の変化を小さくすることができるという優れた光学耐久性を実現することができる。
【００１８】
以下、粘着剤層付き光学フィルムをなす各部材について詳述する。
（光学フィルム）
光学フィルムとしては、偏光フィルム；偏光フィルム等の表面を保護するために設けられる保護フィルム；偏光フィルムの片面又は両面に保護フィルムが積層された偏光板；位相差フィルム；位相差フィルム以外の光学補償フィルム；表面に凹凸形状を有する防眩機能付きフィルム、表面反射防止機能付きフィルム；表面に反射機能を有する反射フィルム；反射機能と透過機能とを併せ持つ半透過反射フィルム；光拡散フィルム；ハードコートフィルム等を挙げることができる。光学フィルムは、上記したフィルムを１種又は２種以上含むことができ、同種のものを２以上含んでいてもよい。光学フィルムが２以上のフィルムを含む場合、２以上のフィルムを積層するために、粘着剤層や接着剤層を用いてもよく、この場合、粘着剤層や接着剤層も光学フィルムの一部となり得る。また、２以上のフィルムを積層するために用いる粘着剤層として、上記したアザポルフィリン系化合物（Ｄ）を含む粘着剤組成物を用いてもよい。光学フィルムの厚みは特に限定されないが、例えば５μｍ〜３００μｍとすることができる。
【００１９】
偏光フィルムとしては、例えば、ポリビニルアルコール系樹脂層にヨウ素が配向しているものや、液晶化合物と二色性色素とが配向したもの等を挙げることができる。
【００２０】
光学フィルムが、偏光フィルム以外である場合の材料としては、特に限定されないが、透光性を有する（好ましくは光学的に透明な）熱可塑性樹脂であることが好ましい。このような熱可塑性樹脂として、例えば、鎖状ポリオレフィン系樹脂（ポリエチレン系樹脂、ポリプロピレン系樹脂等）、環状ポリオレフィン系樹脂（ノルボルネン系樹脂等）等のポリオレフィン系樹脂；トリアセチルセルロース、ジアセチルセルロース及びセルロースアセテートプロピオネート等のセルロースエステル系樹脂；ポリエチレンテレフタレート、ポリエチレンナフタレート等のポリエステル系樹脂；ポリカーボネート系樹脂；（メタ）アクリル酸、ポリ（メタ）アクリル酸メチル等の（メタ）アクリル系樹脂；ポリビニルアルコール及びポリ酢酸ビニル等のビニルアルコール系樹脂；ポリスチレン系樹脂；これらの混合物、共重合物等を挙げることができる。なお、本明細書において「（メタ）アクリル系」とは、「アクリル系及びメタクリル系の少なくとも１種」を意味する。これらの樹脂は、滑剤、可塑剤、分散剤、熱安定剤、紫外線吸収剤、赤外線吸収剤、帯電防止剤、酸化防止剤、微粒子等の光拡散剤等の添加剤を１種又は２種以上含有していてもよい。
【００２１】
（粘着剤層）
粘着剤層は、粘着剤層付き光学フィルムを、例えば画像表示素子や他の光学フィルム等の他部材に貼合するためのものである。粘着剤層は、光学フィルムの片面又は両面に積層することができる。例えば光学フィルムが偏光フィルムである場合、偏光フィルムに粘着剤層を直接積層してもよく、偏光フィルムの片面又は両面に接着層等を介して保護フィルムを積層してなる偏光板の保護フィルム上に粘着剤層を積層してもよい。
【００２２】
光学フィルムへの粘着剤層の形成方法は、例えば、光学フィルムの表面に、後述する粘着剤組成物を塗布・乾燥して形成する方法、セパレータフィルム等の離型処理面を有する剥離基材に粘着剤組成物を塗布・乾燥して粘着剤層を形成した後、この粘着剤層を光学フィルムの表面に転写して積層する方法を挙げることができる。粘着剤層の厚みは特に限定されないが、例えば１〜１００μｍとすることができ、５〜３０μｍが好ましく、１０〜２５μｍがより好ましい。
【００２３】
（粘着剤組成物）
粘着剤層は、（メタ）アクリル系樹脂（Ａ）、架橋剤（Ｂ）、シラン化合物（Ｃ）、及び、下記式（ｄ）で表される構造のアザポルフィリン系化合物（Ｄを１種以上含む粘着剤組成物から形成することができる。なお、本明細書において「（メタ）アクリル」とは、「アクリル及びメタクリルの少なくとも１種」を意味する。「（メタ）アクリロイル」等についても同様である。
【００２４】
（（メタ）アクリル系樹脂（Ａ））
粘着剤組成物は、（メタ）アクリル系樹脂（Ａ）を含む。（メタ）アクリル系樹脂（Ａ）は、（メタ）アクリル系単量体に由来する構成成分を主成分とする重合体又は共重合体である。ここで、主成分とは、（メタ）アクリル系樹脂（Ａ）をなす構成単位のうち、（メタ）アクリル系単量体に由来する構成成分を５０質量％以上含むことをいう。
【００２５】
（メタ）アクリル系樹脂（Ａ）は、下記式（ａ１）で表される構造のヒドロキシ基含有（メタ）アクリレート由来の構成単位（Ａ１）と、カルボキシル基含有（メタ）アクリレート由来の構成単位（Ａ２）とを含む。
【００２６】
【化４】
2019120940.tif 000005
［式（ａ１）中、ｎは１〜４の整数を表し、Ｘ１は置換基を有していてもよいメチレン基を表し、Ａ１は水素原子又はアルキル基を表し、ｎが２以上のとき、前記置換基は同一であってもよく異なっていてもよい。］
【００２７】
式（ａ１）において、Ｘ１は置換基を有していてもよいメチレン基を表す。該置換基としては、例えば、ハロゲン原子（フッ素原子、塩素原子、臭素原子、ヨウ素原子）、アルキル基（例えば、メチル基、エチル基、プロピル基、イソプロピル基、ブチル基、ｓ−ブチル基、ｔｅｒｔ−ブチル基、ペンチル基、ヘキシル基等の炭素数１〜１０のアルキル基、好ましくは炭素数１〜６のアルキル基、さらに好ましくは炭素数１〜３のアルキル基）、シクロアルキル基（シクロペンチル基、シクロへキシル基等）、アリール基（フェニル基、アルキルフェニル基（トリル基、キシリル基等））、アラルキル基（ベンジル基等）、アルコキシ基（例えば、メトキシ基、エトキシ基等の炭素数１〜４のアルコキシ基）、ポリオキシアルキレン基（例えば、ジオキシエチレン基等）、シクロアルコキシ基（例えば、シクロへキシルオキシ基等の炭素数５〜１０シクロアルキルオキシ基等）、アリールオキシ基（例えば、フェノキシ基等）、アラルキルオキシ基（例えば、ベンジルオキシ基等）、アルキルチオ基（例えば、メチルチオ基、エチルチオ基等の炭素数１〜４アルキルチオ基等）、シクロアルキルチオ基（例えば、シクロへキシルチオ基等）、アリールチオ基（例えば、チオフェノキシ基等）、アラルキルチオ基（例えば、ベンジルチオ基等）、アシル基（例えば、アセチル基等）、ニトロ基、シアノ基等が挙げられる。これらのうち、ハロゲン原子、アルキル基、アルコキシ基、アリールオキシ基等が好ましく、特にアルキル基（例えばメチル基、エチル基等）が好ましい。
【００２８】
式（ａ１）において、Ａ１は水素原子又はアルキル基を表し、Ａ１で表されるアルキル基は、メチル基、エチル基、プロピル基、イソプロピル基、ブチル基、ｓ−ブチル基、ｔｅｒｔ−ブチル基、ペンチル基、ヘキシル基等の炭素数１〜１０のアルキル基（好ましくはメチル基）を挙げることができる。
【００２９】
式（ａ１）において、ｎは１〜４の整数を表し、好ましくは１〜３の整数であり、より好ましくは２である。
【００３０】
式（ａ１）で表される構造のヒドロキシ基含有（メタ）アクリレートの具体例としては、（メタ）アクリル酸１−ヒドロキシメチル、（メタ）アクリル酸１−ヒドロキシエチル、（メタ）アクリル酸１−ヒドロキシヘプチル、（メタ）アクリル酸１−ヒドロキシブチル、（メタ）アクリル酸１−ヒドロキシペンチル等の（メタ）アクリル酸１−ヒドロキシＣ１〜Ｃ８アルキル；（メタ）アクリル酸２−ヒドロキシエチル、（メタ）アクリル酸２−ヒドロキシプロピル、（メタ）アクリル酸２−ヒドロキシブチル、（メタ）アクリル酸２−ヒドロキシペンチル、（メタ）アクリル酸２−ヒドロキシヘキシル等の（メタ）アクリル酸２−ヒドロキシＣ２〜Ｃ９アルキル；（メタ）アクリル酸３−ヒドロキシプロピル、（メタ）アクリル酸３−ヒドロキシブチル、（メタ）アクリル酸３−ヒドロキシペンチル、（メタ）アクリル酸３−ヒドロキシヘキシル、（メタ）アクリル酸３−ヒドロキシヘプチル等の（メタ）アクリル酸３−ヒドロキシＣ３〜Ｃ１０アルキル；（メタ）アクリル酸４−ヒドロキシブチル、（メタ）アクリル酸４−ヒドロキシペンチル、（メタ）アクリル酸４−ヒドロキシヘキシル、（メタ）アクリル酸４−ヒドロキシヘプチル、（メタ）アクリル酸４−ヒドロキシオクチル等の（メタ）アクリル酸４−ヒドロキシＣ４〜Ｃ１１アルキル；（メタ）アクリル酸２−クロロ−２−ヒドロキシプロピル、（メタ）アクリル酸３−クロロ−２−ヒドロキシプロピル、（メタ）アクリル酸２−ヒドロキシ−３−フェノキシプロピル等が挙げられる。これらのうち、耐久性の観点から、アクリル酸２−ヒドロキシエチル、（メタ）アクリル酸２−ヒドロキシプロピル、（メタ）アクリル酸２−ヒドロキシブチル等のｎが２であるヒドロキシ含有（メタ）アクリレート；（メタ）アクリル酸３−ヒドロキシプロピル、（メタ）アクリル酸３−ヒドロキシブチル、（メタ）アクリル酸３−ヒドロキシペンチル等のｎが３であるヒドロキシ含有（メタ）アクリレートが好ましい。特に、ｎが２であるヒドロキシ含有（メタ）アクリレートが好ましく、これらの中でも（メタ）アクリル酸２−ヒドロキシエチルが好ましい。
【００３１】
構成単位（Ａ１）は、１種のヒドロキシ基含有（メタ）アクリレート由来の構成単位のみを含むものであってもよく、２種以上のヒドロキシ基含有（メタ）アクリレート由来の構成単位を組み合わせて用いてもよい。
【００３２】
カルボキシル基含有（メタ）アクリレートの具体例としては、；（メタ）アクリル酸、マレイン酸、無水マレイン酸、フマル酸、クロトン酸、カルボキシアルキル（メタ）アクリレート（例えばカルボキシエチル（メタ）アクリレート、カルボキシペンチル（メタ）アクリレート）等を挙げることができる。構成単位（Ａ２）は、１種のカルボキシル基含有（メタ）アクリレート由来の構成単位のみを含むものであってもよく、２種以上のカルボキシル基含有（メタ）アクリレート由来の構成単位を組み合せて用いてもよい。
【００３３】
（メタ）アクリル系樹脂（Ａ）をなす構成単位（Ａ１）と構成単位（Ａ２）との合計含有量は、（メタ）アクリル系樹脂（Ａ）を構成する全構成単位１００質量部に対して０．１質量部以上５０質量部以下であり、０．５質量部以上であることが好ましく、１質量部以上であることがより好ましく、また、４０質量部以下であることが好ましく、３０質量部以下であることがより好ましく、２０質量部以下であることがさらに好ましい。
【００３４】
構成単位（Ａ１）の含有量は、（メタ）アクリル系樹脂（Ａ）を構成する全構成単位１００質量部に対して、０．１質量部以上であることが好ましく、０．５質量部以上であることがより好ましく、０．８質量部以上であることがさらに好ましく、また、５０質量部以下であることが好ましく、３０質量部以下であることがより好ましく、１０質量部以下であることがさらに好ましい。構成単位（Ａ２）の含有量は、（メタ）アクリル系樹脂（Ａ）を構成する全構成単位１００質量部に対して、０．１質量部以上であることが好ましく、０．３質量部以上であることがより好ましく、０．５質量部以上であることがさらに好ましく、また、４０質量部以下であることが好ましく、２０質量部以下であることがより好ましく、１０質量部以下であることがさらに好ましい。
【００３５】
（メタ）アクリル系樹脂（Ａ）は、式（ａ２）で表される構造の（メタ）アクリレート由来の構成単位（Ａ３）を含んでいてもよい。
【００３６】
【化５】
2019120940.tif 000006
［式（ａ２）中、ｍは２〜４の整数を表し、Ａ２は水素原子又はアルキル基を表し、Ａ３は、置換基を有していてもよい芳香族炭化水素基、又は、ハロゲン原子を有していてもよいアルキル基を表す。］
【００３７】
式（ａ２）においてＡ２で表されるアルキル基の具体例としては、Ａ１において例示したアルキル基（好ましくはメチル基）を挙げることができる。
【００３８】
式（ａ２）においてＡ３で表される芳香族炭化水素基としては、炭素数６〜１８の芳香族炭化水素基を挙げることができ、フェニル基、ビフェニル基、トリル基、キシリル基、ナフチル基、ターフェニル基等の炭素数６〜１８のアリール基；ベンジル基等の炭素数７〜１８のアラルキル基を挙げることができる。
式（ａ２）においてＡ３で表されるアルキル基は、メチル基、エチル基、プロピル基、イソプロピル基、ブチル基、ｓ−ブチル基、ｔｅｒｔ−ブチル基、ペンチル基、ヘキシル基等の炭素数１〜１２のアルキル基を挙げることができる。ハロゲン原子としては、フッ素原子、塩素原子、臭素原子、ヨウ素原子を挙げることができる。
式（ａ２）においてＡ３で表されるハロゲン原子を有していてもよいアルキル基の具体例としては、メチル基、エチル基、トリフルオロメチル基、ブチル基、エチルヘキシル基等の炭素数１〜１２のハロゲン原子を有していてもよいアルキル基等が挙げられる。
式（ａ２）においてＡ３は、炭素数６〜１１のアリール基及び炭素数７〜１１のアラルキル基が好ましく、炭素数６〜１１のアリール基がより好ましい。
【００３９】
式（ａ２）で表される構造の（メタ）アクリレートとしては、例えば、（メタ）アクリル酸２−（２−フェノキシエトキシ）エチル、（メタ）アクリル酸２−（ｏ−フェニルフェノキシ）エチル、（メタ）アクリル酸２−（ｐ−トリロキシエトキシ）エチル、（メタ）アクリル酸２−（ｏ−キシリロキシエトキシ）エチル、（メタ）アクリル酸２−（ｍ−キシリロキシエトキシ）エチル、（メタ）アクリル酸２−（ｐ−キシリロキシエトキシ）エチル、（メタ）アクリル酸２−（４−ベンジルオキシエトキシ）エチル等が挙げられる。
【００４０】
式（ａ２）で表される構造の（メタ）アクリレート由来の構成単位（Ａ３）の含有量は、（メタ）アクリル系樹脂（Ａ）を構成する全構成単位１００質量部に対して、１質量部以上であることが好ましく、５質量部以上であることがより好ましく、また、１５質量部以下であることが好ましく、１０質量部以下であることがより好ましい。
帯電防止性能の観点から、（メタ）アクリル系樹脂（Ａ）は構成単位（Ａ３）を含有することが好ましい。
【００４１】
（メタ）アクリル系樹脂（Ａ）は、さらに、アルキル（メタ）アクリレート由来の構成単位、置換基含有アルキル（メタ）アクリレート由来の構成単位、（メタ）アクリルアミド系単量体に由来する構成単位、スチレン系単量体に由来する構成単位、ビニル系単量体に由来する構成単位、分子内に複数の（メタ）アクリロイル基を有する単量体に由来する構成単位等を含んでいてもよい。
【００４２】
アルキル（メタ）アクリレートとしては、メチル（メタ）アクリレート、エチル（メタ）アクリレート、ｎ−及びｉ−プロピル（メタ）アクリレート、ｎ−，ｉ−及びｔｅｒｔ−ブチル（メタ）アクリレート、ｎ−ペンチル（メタ）アクリレート、ｎ−及びｉ−へキシル（メタ）アクリレート、ｎ−ヘプチル（メタ）アクリレート、ｎ−及びｉ−オクチル（メタ）アクリレート、２−エチルへキシル（メタ）アクリレート、ｎ−及びｉ−ノニル（メタ）アクリレート、ｎ−及びｉ−デシル（メタ）アクリレート、ｎ−ドデシル（メタ）アクリレート等のアルキル基の炭素数が２〜１２程度の直鎖状又は分岐鎖状アルキル（メタ）アクリレート、ステアリル（メタ）アクリレート、等が挙げられる。アルキル（メタ）アクリレートとしては、脂環式構造を有するアルキル（メタ）アクリレート（シクロアルキル（メタ）アクリレート）であってもよく、例えば、炭素数が２〜１０のアルキル（メタ）アクリレート、好ましくは炭素数が３〜８のアルキル（メタ）アクリレート、さらに好ましくは炭素数が４〜６のアルキル（メタ）アクリレート、特にｎ−ブチルアルキルアクリレートが好ましい。アルキルアクリレートは、１種のみを用いてもよいが、２種以上を組み合せて用いてもよい。
【００４３】
置換基含有アルキル（メタ）アクリレートとしては、例えば、アルキル（メタ）アクリレートにおけるアルキル基に置換基が導入された（アルキル基の水素原子が置換基により置換された）アルキル（メタ）アクリレートが挙げられる。該置換基としては、例えば、アリール基（フェニル基等）、アリールオキシ基（フェノキシ基）、アルコキシ基（例えばメトキシ基、エトキシ基等）等であってもよい。
【００４４】
（メタ）アクリルアミド系単量体としては、例えば、Ｎ−メチロール（メタ）アクリルアミド、Ｎ−（２−ヒドロキシエチル）（メタ）アクリルアミド、Ｎ−（３−ヒドロキシプロピル）（メタ）アクリルアミド、Ｎ−（４−ヒドロキシブチル）（メタ）アクリルアミド、Ｎ−（５−ヒドロキシペンチル）（メタ）アクリルアミド、Ｎ−（６−ヒドロキシヘキシル）（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−（３−ジメチルアミノプロピル）（メタ）アクリルアミド、Ｎ−（１，１−ジメチル−３−オキソブチル）（メタ）アクリルアミド、Ｎ−〔２−（２−オキソ−１−イミダゾリジニル）エチル〕（メタ）アクリルアミド、２−（メタ）アクリロイルアミノ−２−メチル−１−プロパンスルホン酸、Ｎ−（メトキシメチル）（メタ）アクリルアミド、Ｎ−（エトキシメチル）（メタ）アクリルアミド、Ｎ−（プロポキシメチル）（メタ）アクリルアミド、Ｎ−（１−メチルエトキシメチル）（メタ）アクリルアミド、Ｎ−（１−メチルプロポキシメチル）（メタ）アクリルアミド、Ｎ−（２−メチルプロポキシメチル）（メタ）アクリルアミド〔別名：Ｎ−（イソブトキシメチル）（メタ）アクリルアミド〕、Ｎ−（ブトキシメチル）（メタ）アクリルアミド、Ｎ−（１，１−ジメチルエトキシメチル）（メタ）アクリルアミド、Ｎ−（２−メトキシエチル）（メタ）アクリルアミド、Ｎ−（２−エトキシエチル）（メタ）アクリルアミド、Ｎ−（２−プロポキシエチル）（メタ）アクリルアミド、Ｎ−〔２−（１−メチルエトキシ）エチル〕（メタ）アクリルアミド、Ｎ−〔２−（１−メチルプロポキシ）エチル〕（メタ）アクリルアミド、Ｎ−〔２−（２−メチルプロポキシ）エチル〕（メタ）アクリルアミド〔別名：Ｎ−（２−イソブトキシエチル）アクリルアミド〕、Ｎ−（２−ブトキシエチル）（メタ）アクリルアミド、Ｎ−〔２−（１，１−ジメチルエトキシ）エチル〕（メタ）アクリルアミド等を挙げることができる。（メタ）アクリルアミド単量体に由来する構成単位は、１種のみを用いてもよいが、２種以上を組み合せて用いてもよい。
【００４５】
スチレン系単量体としては、例えば、スチレン；メチルスチレン、ジメチルスチレン、トリメチルスチレン、エチルスチレン、ジエチルスチレン、トリエチルスチレン、プロピルスチレン、ブチルスチレン、ヘキシルスチレン、ヘプチルスチレン、オクチルスチレン等のアルキルスチレン；フルオロスチレン、クロロスチレン、ブロモスチレン、ジブロモスチレン、ヨードスチレン等のハロゲン化スチレン；ニトロスチレン；アセチルスチレン；メトキシスチレン；ジビニルベンゼン等が挙げられる。
【００４６】
ビニル系単量体としては、例えば、酢酸ビニル、プロピオン酸ビニル、酪酸ビニル、２−エチルヘキサン酸ビニル、ラウリン酸ビニル等の脂肪酸ビニルエステル；塩化ビニル、臭化ビニル等のハロゲン化ビニル；塩化ビニリデン等のハロゲン化ビニリデン；ビニルピリジン、ビニルピロリドン、ビニルカルバゾール等の含窒素芳香族ビニル；ブタジエン、イソプレン、クロロプレン等の共役ジエン単量体等が挙げられる。
【００４７】
分子内に複数の（メタ）アクリロイル基を有する単量体としては、例えば、１，４−ブタンジオールジ（メタ）アクリレート、１，６−ヘキサンジオールジ（メタ）アクリレート、１，９−ノナンジオールジ（メタ）アクリレート、エチレングリコールジ（メタ）アクリレート、ジエチレングリコールジ（メタ）アクリレート、テトラエチレングリコールジ（メタ）アクリレート、トリプロピレングリコールジ（メタ）アクリレート等の分子内に２個の（メタ）アクリロイル基を有する単量体；トリメチロールプロパントリ（メタ）アクリレート等の分子内に３個の（メタ）アクリロイル基を有する単量体等が挙げられる。
【００４８】
（メタ）アクリル系樹脂（Ａ）の重量平均分子量（Ｍｗ）は、好ましくは５０万〜２５０万である。粘着剤層の耐久性及び粘着剤組成物の塗工性の両立の観点から、重量平均分子量は好ましくは６０万〜１８０万であり、より好ましくは７０万〜１７０万であり、特に好ましくは１００万〜１６０万である。また、重量平均分子量（Ｍｗ）と数平均分子量（Ｍｎ）との比で表される分子量分布（Ｍｗ／Ｍｎ）は、通常２〜１０、好ましくは３〜８である。重量平均分子量は、ゲルパーミエーションクロマトグラフィにより分析でき、標準ポリスチレン換算の値である。
【００４９】
（架橋剤（Ｂ））
粘着剤組成物は、架橋剤（Ｂ）を含む。架橋剤（Ｂ）は、（メタ）アクリル系樹脂（Ａ）中のヒドロキシ基を含む極性官能基と反応する。
【００５０】
架橋剤（Ｂ）としては、公知の架橋剤（例えば、イソシアネート化合物、エポキシ化合物、アジリジン化合物、金属キレート化合物、過酸化物等）が挙げられ、特に粘着剤組成物のポットライフ及び粘着剤層付光学フィルムの耐久性、架橋速度等の観点から、イソシアネート系化合物であることが好ましい。
【００５１】
イソシアネート系化合物としては、分子内に少なくとも２個のイソシアナト基（−ＮＣＯ）を有する化合物が好ましく、例えば、脂肪族イソシアネート系化合物（例えばヘキサメチレンジイソシアネート等）、脂環族イソシアネート系化合物（例えばイソホロンジイソシアネート）、芳香族イソシアネート系化合物（例えばトリレンジイソシアネート、キシリレンジイソシアネート、水添キシリレンジイソシアネート、ジフェニルメタンジイソシアネート、水添ジフェニルメタンジイソシアネート、ナフタレンジイソシアネート、トリフェニルメタントリイソシアネート等）等が挙げられる。また、架橋剤（Ｂ）は、イソシアネート化合物の多価アルコール化合物による付加体（アダクト体）（例えば、グリセロール、トリメチロールプロパン等による付加体）、イソシアヌレート化物、ビュレット型化合物、ポリエーテルポリオール、ポリエステルポリオール、アクリルポリオール、ポリブタジエンポリオール、ポリイソプレンポリオール等と付加反応させたウレタンプレポリマー型のイソシアネート化合物等の誘導体であってもよい。架橋剤（Ｂ）は単独又は二種以上を組み合わせて使用できる。これらのうち、代表的には芳香族イソシアネート系化合物（例えばトリレンジイソシアネート、キシリレンジイソシアネート）、脂肪族イソシアネート系化合物（例えばヘキサメチレンジイソシアネート）又はこれらの多価アルコール化合物（グリセロール、トリメチロールプロパン）による付加体が挙げられる。架橋剤（Ｂ）が、芳香族イソシアネート系化合物及び／又はこれらの多価アルコール化合物による付加体であると、粘着剤層の耐久性を向上しやすい。
【００５２】
架橋剤（Ｂ）の含有量は、（メタ）アクリル系樹脂（Ａ）１００質量部に対して、例えば０．０１〜１０質量部（例えば０．０５〜５質量部）、好ましくは０．１〜３質量部（例えば０．１〜２質量部）、さらに好ましくは０．２〜１質量部（例えば０．３〜０．８質量部）である。架橋剤（Ｂ）の含有量が上限値以下であると、追従性や耐剥がれ性の向上に有利であり、下限値以上であると、耐凝集性や耐発泡性、リワーク性等の向上に有利である。
【００５３】
（シラン化合物（Ｃ））
粘着剤組成物は、シラン化合物（Ｃ）を含む。シラン化合物（Ｃ）を含むことにより、粘着剤層と、金属層、透明電極、ガラス基板等との密着性又は接着性を向上することができる。
【００５４】
シラン化合物（Ｃ）としては、（メタ）アクリル系樹脂（Ａ）のヒドロキシル基のＯＨ基等の反応基と結合可能なシラン化合物であればよく、例えば、ビニルトリメトキシシラン、ビニルトリエトキシシラン、ビニルトリス（２−メトキシエトキシ）シラン、３−グリシドキシプロピルトリメトキシシラン、３−グリシドキシプロピルトリエトキシシラン、３−グリシドキシプロピルメチルジメトキシシラン、３−グリシドキシプロピルエトキシジメチルシラン、２−（３，４−エポキシシクロヘキシル）エチルトリメトキシシラン、３−クロロプロピルメチルジメトキシシラン、３−クロロプロピルトリメトキシシラン、３−メタクリロイルオキシプロピルトリメトキシシラン、３−メルカプトプロピルトリメトキシシラン、１，３−ビス（３’−トリメトキシプロピル）ウレア等が挙げられる。
【００５５】
シラン化合物（Ｃ）は、シリコーンオリゴマータイプの化合物であってもよく、該シリコーンオリゴマーをモノマー同士の組み合わせで表すと、例えば、３−メルカプトプロピルジ又はトリメトキシシラン−テトラメトキシシランオリゴマー、３−メルカプトメチルジ又はトリメトキシシラン−テトラエトキシシランオリゴマー、３−メルカプトプロピルジ又はトリエトキシシラン−テトラメトキシシランオリゴマー、３−メルカプトメチルジ又はトリエトキシシラン−テトラエトキシシランオリゴマー等のメルカプトアルキル基含有オリゴマー；メルカプトアルキル基含有オリゴマーのメルカプトアルキル基を、他の置換基（３−グリジドキシプロピル基、（メタ）クリロイルオキシプロピル基、ビニル基、アミノ基等）に置き換えたオリゴマー等が挙げられる。
【００５６】
シラン化合物（Ｃ）の含有量は、（メタ）アクリル系樹脂（Ａ）１００質量部に対して、例えば、０．０１〜１０質量部とすることができ、０．０３〜５質量部であってもよく、好ましくは０．０５〜３質量部、さらに好ましくは０．１〜１質量部（例えば０．２〜０．５質量部）である。シラン化合物（Ｃ）の含有量が上限値以下であると、粘着剤層からのシラン化合物（Ｃ）のブリードアウトの抑制に有利であり、下限値以上であると、粘着剤層と、金属層やガラス基板等との密着性又は接着性を向上しやすくなり、耐剥がれ性等の向上に有利である。
【００５７】
（アザポルフィリン系化合物（Ｄ））
粘着剤組成物は、式（ｄ）で表される構造のアザポルフィリン系化合物（Ｄ）を含む。アザポルフィリン系化合物（Ｄ）は、５７０〜６２０ｎｍの波長域に吸収極大波長を有するオレンジ色を示す光を吸収することができる。これにより、粘着剤層付き光学フィルムに入射する光から、上記の波長域に吸収波長を有する光を吸収することができ、粘着剤層付き光学フィルムに入射する光に比較して、緑色の光及び赤色の光の色純度を向上することができる。
【００５８】
【化６】
2019120940.tif 000007
［式（ｄ）中、Ｒ２、Ｒ４、Ｒ６及びＲ８は、それぞれ独立して、ハロゲン原子を有する炭素数６〜１８の芳香族炭化水素基を表す。
Ｒ１、Ｒ３、Ｒ５及びＲ７は、それぞれ独立して、水素原子、ハロゲン原子を有していてもよい炭素数６〜１８の芳香族炭化水素基又は炭素数１〜１２の脂肪族炭化水素基を表す。］
【００５９】
式（ｄ）において、Ｒ２、Ｒ４、Ｒ６及びＲ８は、それぞれ独立して、ハロゲン原子を有する炭素数６〜１８の芳香族炭化水素基を表す。ハロゲン原子としては、フッ素原子、塩素原子、臭素原子、ヨウ素原子が挙げられ、フッ素原子が特に好ましい。炭素数６〜１８の芳香族炭化水素基としては、炭素数６〜１４の芳香族炭化水素基がより好ましく、炭素数６〜１０の芳香族炭化水素基がさらに好ましい。炭素数６〜１８の芳香族炭化水素基としては、フェニル基、ナフチル基、アントリル基、フェナントリル基、ビフェニル基、ターフェニル基等が挙げられ、フェニル基、ナフチル基がより好ましく、フェニル基が特に好ましい。ハロゲン原子を有する炭素数６〜１８の芳香族炭化水素基の具体例としては、フルオロフェニル基、トリフルオロフェニル基、クロロフェニル基、ブロモフェニル基、ジフルオロフェニル基、１−フルオロ−４−クロロフェニル基、フルオロナフチル基、クロロナフチル基、ブロモナフチル基、トリフルオロメチルナフチル基等を挙げることができる。Ｒ２、Ｒ４、Ｒ６及びＲ８はいずれも、フルオロフェニル基であることが特に好ましい。
【００６０】
式（ｄ）において、Ｒ２、Ｒ４、Ｒ６及びＲ８は、それぞれ独立して、水素原子、ハロゲン原子を有していてもよい炭素数６〜１８の芳香族炭化水素基又は炭素数１〜１２の脂肪族炭化水素基を表す。ハロゲン原子、炭素数６〜１８の芳香族炭化水素基、ハロゲン原子を有していてもよい炭素数６〜１８の芳香族炭化水素基については、Ｒ２、Ｒ４、Ｒ６及びＲ８について説明したものと同じである。
【００６１】
炭素数１〜１２の脂肪族炭化水素基としては、炭素数１〜１０の脂肪族炭化水素基がより好ましく、炭素数１〜６の脂肪族炭化水素基がさらに好ましい。炭素数１〜１２の脂肪族炭化水素基としては、メチル基、エチル基、ブチル基、イソブチル基、ｎ−ペンチル基、ネオペンチル基、イソプロピル基、ｓｅｃ−ブチル基、１−エチルプロピル基、１−メチルブチル基、ｔｅｒｔ−ブチル基、ｔｅｒｔ−ヘキシル基、ｔｅｒｔ−アミル基等の鎖状脂肪族炭化水素基、シクロペンチル基、シクロヘキシル基、ノルボルニル基及びアダマンチル基等の脂環式炭化水素基を挙げることができる。ハロゲン原子を有する炭素数１〜１２の脂肪族炭化水素基としては、上記した鎖状脂肪族炭化水素基の水素原子をハロゲン原子で置換したものを挙げることができ、例えば、トリフルオロメチル基、トリフルオロエチル基、ジフルオロエチル基、ジフルオロプロピル基、トリフルオロプロピル基、テトラフルオロプロピル基、ヘキサフルオロブチル基、パーフルオロアルキル基等を挙げることができる。Ｒ２、Ｒ４、Ｒ６及びＲ８はいずれも、ｔｅｒｔ−ブチル基であることが特に好ましい。
【００６２】
式（ｄ）で表される構造のアザポルフィリン系化合物（Ｄ）は、例えば、特開平１１−０４３６１９号公報に記載の方法で製造することができる。
【００６３】
（帯電防止剤）
粘着剤組成物は、さらに帯電防止剤を含有していてもよい。帯電防止剤としては、界面活性剤、シロキサン化合物、導電性高分子、イオン性化合物（Ｅ）等が挙げられ、イオン性化合物（Ｅ）であることが好ましい。
【００６４】
イオン性化合物（Ｅ）としては、慣用のものが挙げられる。イオン性化合物（Ｅ）を構成するカチオン成分としては、有機カチオン、無機カチオン等が挙げられる。有機カチオン成分としては、例えばピリジニウムカチオン、ピロリジニウムカチオン、ピペリジニウムカチオン、イミダゾリウムカチオン、アンモニウムカチオン、スルホニウムカチオン、ホスホニウムカチオン等が挙げられる。無機カチオンとしては、例えばリチウムカチオン、カリウムカチオン、ナトリウムカチオン、セシウムカチオン等のアルカリ金属カチオン；マグネシウムカチオン、カルシウムカチオン等のアルカリ土類金属カチオン等が挙げられる。特に（メタ）アクリル系樹脂（Ａ）との相溶性の観点からピリジニウムカチオン、イミダゾリウムカチオン、ピロリジニウムカチオン、リチウムカチオン、カリウムカチオンが好ましい。
【００６５】
イオン性化合物（Ｅ）を構成するアニオン成分としては、無機アニオン及び有機アニオンのいずれでもよいが、帯電防止性能の点で、フッ素原子を含むアニオン成分が好ましい。フッ素原子を含むアニオン成分としては、例えばヘキサフルオロホスフェートアニオン（ＰＦ６−）、ビス（トリフルオロメタンスルホニル）イミドアニオン［（ＣＦ３ＳＯ２）２Ｎ−］、ビス（フルオロスルホニル）イミドアニオン［（ＦＳＯ２）２Ｎ−］、テトラ（ペンタフルオロフェニル）ボレートアニオン[（Ｃ６Ｆ５）４Ｂ−]等が挙げられる。これらのイオン性化合物（Ｅ）は、単独又は二種以上組み合わせて使用できる。
【００６６】
帯電防止剤の含有量は、（メタ）アクリル系樹脂（Ａ）１００質量部に対して、通常０．１質量部以上１０質量部以下であり、好ましくは０．２質量部以上８質量部以下である。
【００６７】
（その他の成分）
粘着剤組成物は、その他の成分を含んでいてもよい。その他の成分としては、溶剤、架橋触媒、紫外線吸収剤、耐候安定剤、タッキファイヤー、可塑剤、軟化剤、光散乱性粒子、防錆剤等の添加剤を挙げることができ、これらのうち１種又は２種以上の添加剤を組み合わせて用いることができる。
【００６８】
（表示装置）
上記した粘着剤層付き光学フィルムは、有機ＥＬ表示装置、液晶表示装置、無機エレクトロルミネッセンス（無機ＥＬ）表示装置、電子放出表示装置等の表示装置に好適に用いることができる。粘着剤層付き光学フィルムを、表示装置の画像表示素子よりも視認側に配置することにより、粘着剤層付き光学フィルムに入射する光のうち、アザポルフィリン系化合物（Ｄ）が５７０〜６２０ｎｍの波長域に吸収極大波長を有するオレンジ色を示す光を吸収することができる。これにより、粘着剤層付き光学フィルムを透過した光は、粘着剤層付き光学フィルムを透過しない場合に比較して、緑色の光及び赤色の光の色純度が高くなるため、表示装置において表現できる色域を拡大することができる。上記粘着剤層付き光学フィルムを用いていない従来の表示装置では、緑色の光と赤色の光との分離性が十分ではなかったが、上記した粘着剤層付き光学フィルムを用いた表示装置では、緑色の光と赤色の光との分離性を向上することが期待できる。また、上記した粘着剤層付き光学フィルムを用いた表示装置では、５７０〜６２０ｎｍの波長域に吸収波長を有する光を吸収することによって色域を広げつつ、優れた光学耐久性を実現することができる。
【００６９】
図２（ａ）及び（ｂ）は、粘着剤層付き光学フィルムを備えた表示装置の一例を示す概略断面図である。図２（ａ）に示す表示装置は、図１（ａ）に示す粘着剤層付き光学フィルム１０と、有機ＥＬ素子を含む発光層である画像表示素子１とを含む有機ＥＬ表示装置である。粘着剤層付き光学フィルム１０は、第１粘着剤層１１を介して、画像表示素子１の視認側に配置することができる。
【００７０】
図２（ｂ）に示す表示装置は、図１（ｂ）に示す粘着剤層付き光学フィルム２０と、液晶層を含む液晶セルである画像表示素子２とを含む液晶表示装置である。粘着剤層付き光学フィルム２０は、第１粘着剤層２１を介して、画像表示素子２の視認側に配置することができる。
【実施例】
【００７１】
以下、実施例及び比較例を示して本発明をさらに具体的に説明するが、本発明はこれらの例によって限定されるものではない。実施例、比較例中の「％」及び「部」は、特記しない限り、質量％及び質量部である。
【００７２】
［重量平均分子量（Ｍｗ）及び数平均分子量（Ｍｎ）の測定］
重量平均分子量（Ｍｗ）及び数平均分子量（Ｍｎ）は、ＧＰＣ（ゲルパーミエーションクロマトグラフィ）法で行った。具体的には、ＧＰＣ装置にカラムとして、東ソー（株）製の「ＴＳＫｇｅｌ  ＸＬ」を４本と、及び昭和電工（株）製で昭光通商（株）が販売する「Ｓｈｏｄｅｘ  ＧＰＣ  ＫＦ−８０２」を１本との計５本を直列につないで配置し、溶出液としてテトラヒドロフランを用い、試料濃度５ｍｇ／ｍＬ、試料導入量１００μＬ、温度４０℃、流速１ｍＬ／分の条件で、標準ポリスチレン換算により、重量平均分子量（Ｍｗ）及び数平均分子量（Ｍｎ）を測定した。得られた測定値に基づき、多分散度（Ｍｗ／Ｍｎ）を算出した。
【００７３】
［ゲル分率の測定］
実施例及び比較例で得られた粘着剤シートを、得られた直後から２３℃で７日間放置した後、下記（ｉ）〜（ｉｖ）の手順でゲル分率を測定した。
（ｉ）粘着剤シートを約８ｃｍ×約８ｃｍのサイズに裁断し、第２セパレータを剥離して露出した粘着剤層と、約１０ｃｍ×約１０ｃｍのサイズのＳＵＳ３０４からなる金属メッシュとを貼合し、そこから第１セパレータを剥離して貼合物を得る。このとき、金属メッシュの質量をＷｍ［ｇ］とする。
（ｉｉ）上記（ｉ）で得られた貼合物を秤量し、貼合物の質量をＷｓ［ｇ］とする。次に、貼合物の粘着剤層を包み込むように４回折りたたんでステープラーで留めて秤量し、ステープラーで留めた貼合物の質量をＷｂ［ｇ］とする。
（ｉｉｉ）ガラス容器に、上記（ｉｉ）でステープラーで留めた貼合物を入れ、酢酸エチル６０ｍＬを加えて浸漬した後、このガラス容器を室温で３日間保管する。
（ｉｖ）上記（ｉｉｉ）での保管後、ガラス容器から、ステープラーで留めた貼合物を取り出し、温度１２０℃で４時間乾燥した後に秤量し、その質量をＷａ［ｇ］とする。上記で得た各質量の値から、下記式：
ゲル分率［質量％］＝〔｛Ｗａ−（Ｗｂ−Ｗｓ）−Ｗｍ｝／（Ｗｓ−Ｗｍ）〕×１００に基づいて、ゲル分率を算出する。
【００７４】
［粘着力の評価］
（常温粘着力の測定）
実施例及び比較例で得られた粘着剤付き偏光板を、偏光フィルムの吸収軸が長辺となるように、サイズ１５０ｍｍ×２５ｍｍに裁断した。裁断した粘着剤付き偏光板から第１セパレータを長さ方向に３０ｍｍ残して剥がし、露出した粘着剤層を、厚さ０．７ｍｍの無アルカリガラス基板（コーニング社製の「Ｅａｇｌｅ  ＸＧ」）の中央部に貼り合わせて試験片を得た。得られた試験片を、オートクレーブ中、温度５０℃、圧力５ｋｇｆ／ｃｍ２（４９０．３ｋＰａ）で２０分間加圧した後、温度２３℃、相対湿度５５％の環境下に２４時間保管し、これを評価用サンプル（常温用）とした。
【００７５】
次いで、評価用サンプル（常温用）のガラス基板と粘着剤層との間を、長さ方向に端から３０ｍｍ剥離し、その剥離部分を万能引張試験機（（株）島津製作所製の商品名「ＡＧＳ−５０ＮＸ」）のつかみ部で把持した。この状態の評価用サンプル（常温用）について、温度２３℃、相対湿度５５％の環境下にて、ＪＩＳ  Ｋ  ６８５４−２：１９９９「接着剤−はく離接着強さ試験方法−第２部：１８０度はく離」に準じて、つかみ移動速度３００ｍｍ／分で１８０度はく離試験を行い、つかみ部の３０ｍｍを除く１２０ｍｍの長さにわたる平均剥離力を求めて、これを常温粘着力とした。
【００７６】
（加温粘着力の測定）
上記試験片を、オートクレーブ後に５０℃の乾燥雰囲気下で４８時間放置した後、温度２３℃、相対湿度５５％の環境下に戻して評価用サンプル（加温用）とし、この評価用サンプル（加温用）を用いて平均剥離力を求め、これを加温粘着力としたこと以外は、上記の常温粘着力の測定と同様の手順で、加温粘着力を求めた。
【００７７】
［光学耐久性の評価］
実施例及び比較例で得られた粘着剤層付き偏光板を、３０ｍｍ×３０ｍｍのサイズに裁断し、第１セパレータを剥がし、露出した粘着剤層を、４０ｍｍ×４０ｍｍの無アルカリガラス基板（コーニング社製の「Ｅａｇｌｅ  ＸＧ」）に貼着して、耐久性評価用サンプルを作製した。
【００７８】
作製した耐久性評価用サンプルを、温度５０℃、圧力５ｋｇｆ／ｃｍ２（４９０．３ｋＰａ）で２０分間オートクレーブ処理した後に初期の透過率（Ｔｓ）及び最大吸収波長を測定した。その後、初期の透過率（Ｔｓ）を測定した耐久性評価用サンプルを、温度６０℃、相対湿度９０％の環境下に２４０時間投入した後、温度２３℃、相対湿度５５％の環境下に２４時間静置して、湿熱試験後の透過率（Ｔａ）を測定した。なお、透過率の測定は、いずれも紫外可視近赤外分光光度計（日本分光（株）社製「Ｖ７１００」）を用い、波長３８０ｎｍ〜７８０ｎｍの範囲で測定を行った。
【００７９】
［パネル適用時の色域拡大効果シミュレーション］
実施例及び比較例で得られた粘着剤シートを３０ｍｍ×３０ｍｍのサイズに裁断し、第１セパレータを剥がし、露出した粘着剤層を、４０ｍｍ×４０ｍｍの無アルカリガラス基板（コーニング社製の「Ｅａｇｌｅ  ＸＧ」）に貼着して、分光スペクトル取得用サンプルを作製した。
【００８０】
作製した分光スペクトル取得用サンプルを、温度５０℃、圧力５ｋｇｆ／ｃｍ２（４９０．３ｋＰａ）で２０分間オートクレーブ処理した後に初期の吸収スペクトル（Ａｓ）を測定した。なお、吸収スペクトル（Ａｓ）の測定は、いずれも紫外可視分光光度計（（株）島津製作所製「ＵＶ−２４５０」）を用い、波長３８０ｎｍ〜７８０ｎｍの範囲で測定を行った。
【００８１】
得られた吸収スペクトル（Ａｓ）をもとに、実施例及び比較例で得られた粘着剤シートを汎用のバックライト及び汎用のカラーフィルターを持つパネルに適用した際に、パネルにおいて再現可能な色域範囲［％］をシミュレーションにより算出した。結果を表１に示す。なお、シミュレーションに用いた汎用のバックライトは、Ｂｌｕｅ  ＬＥＤにＹＡＧ蛍光体を混ぜたものであり、汎用のカラーフィルターは、ｓＲＧＢ準拠の標準ディスプレーである。また、再現可能な色域範囲［％］については、ＤＣＩ色規格に対する再現可能範囲として比較を行った。
【００８２】
［製造例１］
（（メタ）アクリル系樹脂の製造）
冷却管、窒素導入管、温度計及び攪拌機を備えた反応容器に、溶媒としての酢酸エチル８１.８部、単量体としてアクリル酸ブチル６９.５部、アクリル酸メチル２０.０部、アクリル酸２−ヒドロキシエチル１.０部、アクリル酸２−（２−フェノキシエトキシ）エチル８.０部、Ｎ−ブトキシメチルアクリルアミド０．６部並びにアクリル酸０.９部の混合溶液を仕込み、窒素ガスで反応容器内の空気を置換して酸素不含としながら内温を５５℃に上げた。その後、アゾビスイソブチロニトリル（重合開始剤）０.１４部を酢酸エチル１０部に溶かした溶液を全量添加した。この溶液の添加後１時間、内温を５５℃に保持し、次いで内温を５５℃に保ちながら酢酸エチルを添加速度１７.３部／ｈｒで反応容器内へ連続的に加え、（メタ）アクリル系樹脂の濃度が３５％となった時点で酢酸エチルの添加を止めて８時間重合させた。最後に（メタ）アクリル系樹脂の濃度が２０％となるように酢酸エチルを加えて、（メタ）アクリル系樹脂の酢酸エチル溶液を調製した。得られた（メタ）アクリル系樹脂について、重量平均分子量（Ｍｗ）及び多分散度（Ｍｗ／Ｍｎ）を測定したところ、重量平均分子量（Ｍｗ）は１４３万であり、多分散度（Ｍｗ／Ｍｎ）は４．５であった。
【００８３】
［製造例２］
（式（ＩＩ）で表されるアザポルフィリン化合物の製造）
特開平１１−０４３６１９号公報に記載の方法で、式（ＩＩ）で表されるテトラアザポルフィリン化合物を合成した。
【化７】
2019120940.tif 000008
【００８４】
〔実施例１〕
（１）粘着剤組成物１の調製
製造例１で得た（メタ）アクリル系樹脂の固形分１００部に対し、架橋剤（東ソー（株）から入手した「コロネートＬ」（トリレンジイソシアネートのトリメチロールプロパンアダクト体の酢酸エチル溶液：固形分濃度７５質量％））を固形分換算で０．４部、シラン化合物（信越化学工業（株）から入手した「ＫＢＭ−４０３」（３−グリシドキシプロピルトリメトキシシラン）を０．５部、帯電防止剤としてＮ−ヘキシル−４−メチルピリジニウム６フッ化リンを２．３部、式（ＩＩ）に示すアザポルフィリン化合物を０．２５部混合し、さらに固形分濃度が１４％となるように酢酸エチルを添加して粘着剤組成物１の溶液を調製した。
【００８５】
（２）粘着剤シート１の作製
離型処理が施されたポリエチレンテレフタレートフィルムからなる第１セパレータ（リンテック（株）から入手した「ＰＬＲ−３８２１９０」）の離型処理面に、アプリケータを用いて、粘着剤組成物１を乾燥後の厚みが２０μｍとなるように塗布し、１００℃で１分間乾燥させて粘着剤層を作製した。この粘着剤層上に、離型処理が施されたポリエチレンテレフタレートフィルムからなる第２セパレータ（リンテック（株）から入手した「ＰＬＲ−２５１１３０」）の離型処理面を貼り合わせ、粘着剤シート１とした。得られた粘着剤シート１を用いてゲル分率を測定した。その結果を表１に示す。
【００８６】
（３）粘着剤層付き偏光板１の作製
一軸延伸ポリビニルアルコールフィルムにヨウ素が吸着配向された厚み２３μｍの偏光フィルムの片面に（メタ）アクリル系樹脂からなる厚み６０μｍの保護フィルムを、他方の面に（メタ）アクリル系樹脂からなる厚み４０μｍの位相差フィルムを、活性エネルギー線硬化性接着剤を介して貼合することにより偏光板を作製した。
【００８７】
離型処理が施されたポリエチレンテレフタレートフィルムからなる第１セパレータ（リンテック（株）から入手した「ＰＬＲ−３８２１９０」）の離型処理面に、粘着剤シート１と同様にして粘着剤層を作製した。作製した粘着剤層の露出面と、作製した偏光板の位相差フィルムの外面とを、ラミネータにより貼り合わせた後、温度２３℃、相対湿度６５％の環境下で７日間養生して、粘着剤層付き偏光板１を得た。得られた粘着剤層付き偏光板１を用いて、粘着力、最大吸収波長、光学耐久性、及びパネル適用時の色域拡大効果シミュレーションの評価を行った。その結果を表１に示す。
【００８８】
〔比較例１〕
（１）粘着剤組成物２の調製
式（ＩＩ）に示すアザポルフィリン化合物を添加しないこと以外は、実施例１の（１）に記載の手順と同様にして粘着剤組成物２を調製した。
【００８９】
（２）粘着剤シート２の作製
粘着剤組成物１に代えて、粘着剤組成物２を用いたこと以外は、実施例１の（２）に記載の手順と同様にして粘着剤シート２を得た。得られた粘着剤シート２を用いてゲル分率を測定した。その結果を表１に示す。
【００９０】
（３）粘着剤層付き偏光板２の作製
粘着剤シート１に代えて、粘着剤シート２を用いたこと以外は、実施例１の（３）に記載の手順と同様にして粘着剤層付き偏光板２を得た。得られた粘着剤層付き偏光板２を用いて、粘着力、光学耐久性、及びパネル適用時の色域拡大効果シミュレーションの評価を行った。その結果を表１に示す。
【００９１】
【表１】
2019120940.tif 000009
【００９２】
表１に示すとおり、実施例１の粘着剤シート１の粘着剤層のゲル分率や粘着力は良好であり、実施例１の粘着剤層付き偏光板１は、比較例１の粘着剤層付き偏光板２に比較して湿熱条件下における光学耐久性が良好であることがわかる。また、実施例１の粘着剤層付き偏光板１をパネルに適用した場合、比較例１の粘着剤層付き偏光板２を適用した場合と比較して、パネルおいて再現可能な色域範囲を拡大可能であることがわかる。
【符号の説明】
【００９３】
１，２  画像表示素子、１０  粘着剤層付き光学フィルム、１１  第１粘着剤層、２０  粘着剤層付き光学フィルム、２１  第１粘着剤層、５０  光学フィルム、５２  位相差フィルム、５３  第２粘着剤層、５４  第１保護フィルム、５５  偏光フィルム、５６  第２保護フィルム、６０  光学フィルム、６４  第１保護フィルム、６５  偏光フィルム、６６  第２保護フィルム。
【図１】
2019120940.tif 000014
【図２】
2019120940.tif 000015